(57)【要約】【解決手段】リチウムイオン電池に使用される新規な電極を提供する。電極は、基板と電気化学的活物質との間に設けられる１つ以上の中間層を含む。中間層は、クロム、チタン、タンタル、タングステン、ニッケル、モリブデン、リチウム、その他の物質、およびそれらの組み合わせから形成してよい。中間層は、基板を保護し、電気化学的活物質の堆積中に触媒の再分配を促進し、活物質と基板とをより良く固着させ、その他の目的も果たす。所定の実施形態では、活物質は、たとえば、シリコン、スズ、ゲルマニウム等の１つ以上の高容量活物質を含む。これらの材料は、サイクリングの間に膨張する傾向があり、基板への機械的および／または電気的な接続が緩む。可撓性の中間層によって、膨張を補償し、固着界面を強固にする。１つ以上の中間層を含む電極の製造する新規な方法も提供する。【選択図】図３
2013511130.tif 000002
【特許請求の範囲】
【請求項１】
リチウムイオン電池に使用される電極であって、
基板と、
前記基板上に形成された１つ以上の中間層と、
前記１つ以上の中間層上に形成されたナノ構造状の、電池サイクリングの間、リチウムイオンを挿入および除去する電気化学的に活性な物質と
を備え、
前記電気化学的に活性な物質は、前記基板と電気的に通じている電極。
【請求項２】
前記基板は、銅、ニッケル、アルミニウム、ステンレス鋼、およびチタンからなる群から選択される１つ以上の材料を含む請求項１に記載の電極。
【請求項３】
前記電気化学的に活性な物質は、シリコン、スズ、ゲルマニウム、シリコン−ゲルマニウムの組み合わせ、酸化スズ、オキシ炭化ケイ素（ＳｉＯＣ）、およびこれらの化合物からなる群から選択される１つ以上の材料を含む請求項１に記載の電極。
【請求項４】
前記電気化学的に活性な物質は、ケイ化物を含む請求項３に記載の電極。
【請求項５】
前記電気化学的に活性な物質は、ケイ化ニッケルを含む請求項４に記載の電極。
【請求項６】
前記１つ以上の中間層のうち少なくとも１つは、クロム、チタン、タンタル、タングステン、ニッケル、モリブデン、鉄、およびリチウムからなる群から選択される１つ以上の元素を含む請求項１に記載の電極。
【請求項７】
前記１つ以上の中間層の厚さは、約１ナノメートルと２０００ナノメートルとの間である請求項１に記載の電極。
【請求項８】
前記１つ以上の中間層の単位表面面積当たりの電気抵抗は、約１オーム平方センチメートル未満である請求項１に記載の電極。
【請求項９】
前記ナノ構造は、基板ルーティングされたナノワイヤ（ｓｕｂｓｔｒａｔｅ−ｒｏｏｔｅｄ  ｎａｎｏｗｉｒｅ）を含む請求項１に記載の電極。
【請求項１０】
前記１つ以上の中間層は、前記電気化学的に活性な物質の形成中に、前記基板を保護する拡散障壁層を含む請求項１に記載の電極。
【請求項１１】
前記１つ以上の中間層は、電池サイクリングの間、前記基板と前記電気化学的に活性な物質との間の機械的接続を維持する固着層を含む請求項１に記載の電極。
【請求項１２】
前記１つ以上の中間層は、前記電気化学的に活性な物質の形成中に、触媒層を堆積し、前記触媒層から触媒アイランドを形成するための表面張力を有する請求項１に記載の電極。
【請求項１３】
前記１つ以上の中間層は、触媒粒子を分散媒から分離させる請求項１に記載の電極。
【請求項１４】
前記１つ以上の中間層は、触媒を離散した斑点状に分散させることが可能な粗さを有する露出面を有する請求項１に記載の電極。
【請求項１５】
前記１つ以上の中間層は、前記電気化学的に活性な物質の堆積を促す核形成部位を提供する表面条件を有する請求項１に記載の電極。
【請求項１６】
電池電極用の基板を受け取る段階と、
前記基板上に１つの導電性中間層を形成する段階と、
前記１つ以上の導電性中間層上にナノワイヤを含み、電池サイクリングの間、リチウムイオンを挿入および除去する電気化学的に活性な物質を堆積する段階と
を備えるリチウムイオン電池で使用される電池電極を製造する方法。
【請求項１７】
前記電気化学的に活性な物質を堆積する段階は、蒸気−固体−固体（ＶＳＳ）化学蒸着（ＣＶＤ）プロセスを含む請求項１６に記載の方法。
【請求項１８】
前記電気化学的に活性な物質を形成する段階は、前記１つ以上の導電性中間層上に触媒を堆積することを含む請求項１６に記載の方法。
【請求項１９】
前記導電性中間層の形成は、少なくとも２つの中間層を堆積することを含む請求項１６に記載の方法。
【請求項２０】
前記導電性中間層は、前記電気化学的に活性な物質の堆積中に、前記電気化学的に活性な物質の核形成を強化する表面条件を有する請求項１６に記載の方法。
【発明の詳細な説明】
【背景技術】
【０００１】
高容量充電池に対する需要は強い。航空宇宙、医療装置、持ち運び可能電子機器、および自動車等の多くの分野において、高重量および／または高容量の電池が求められている。リチウムイオン電池技術は、この点において顕著な発展を表している。しかし、今日までこの技術の応用は、主に黒鉛電極に限られており、黒鉛はリチオ化の間、たった約３７２ｍＡｈ／ｇの理論容量しか有さない。
【０００２】
シリコン、ゲルマニウム、スズ、および多くのその他の材料は、それらの電気化学容量が高いので魅力的な活物質である。たとえば、リチウムイオン電池におけるシリコンの理論容量は、約４２００ｍＡｈ／ｇと推定されてきている。しかし、これらの材料の多くは、市販の電池には広く採用されてきていない。理由の一つは、サイクリング（ｃｙｃｌｉｎｇ）の間にこれらの材料が経る実質的な体積変化である。たとえば、シリコンは、その理論容量（Ｌｉ４．４Ｓｉ）レベルもしくはその近傍まで充電されると、４００％も膨張する。体積変化がこの程度にまで及ぶと活物質構造に実質的な応力が発生し、破砕および粉砕が生じ、電極内の電気的接続が損なわれ、電池の容量が減衰する。
【０００３】
高容量活物質粒子および高分子バインダーを含有するスラリーを使用した従来の電極製造方法では、通常、サイクル寿命に優れない電気化学セルが製造される。大抵の高分子バインダーは、活物質の膨張に適合できるほど十分な弾性を保有しておらず、放電の際に高分子と活物質粒子とが分離し、活物質粒子と電流コレクターとの電気的接続が損なわれる。
【０００４】
全体として、上記の欠点を最小化する電池電極の高容量活物質の応用を改善する必要性がある。
【０００５】
［関連出願の相互参照］
本願は、２００９年１１月１１日に出願された米国仮出願第６１／２６０，２９７号（発明の名称「電極製造用の中間層」）の利益を主張し、あらゆる目的において本明細書にその全体を参照として組み込む。
【図面の簡単な説明】
【０００６】
【図１】所定の実施形態に係る蒸気−液体−気体（ＶＬＳ）堆積プロセスの３つの一般的段階を示す。
【０００７】
【図２】所定の実施形態に係る、活物質、基板、および中間層を含む電極断面の概略図である。
【０００８】
【図３】所定の実施形態に係る中間層の所定の詳細をさらに示す電極断面の一部の拡大概略図である。
【０００９】
【図４】所定の実施形態に係る中間層を含む電極の一般的製造プロセスのフローチャートである。
【００１０】
【図５Ａ−５Ｂ】所定の実施形態に係る例示的電極構造の上面概略図および側面概略図である。
【００１１】
【図６Ａ−６Ｂ】所定の実施形態に係る、例示的な丸く巻かれたセルの上面概略図および斜視概略図である。
【００１２】
【図７】所定の実施形態に係る例示的な角柱状の巻かれたセル上面概略図である。
【００１３】
【図８Ａ−８Ｂ】所定の実施形態に係る例示的な電極および分離シートの積層体の上面概略図および斜視概略図である。
【００１４】
【図９】実施形態に係る巻かれたセルの例の概略断面図である。
【発明の概要】
【課題を解決するための手段】
【００１５】
リチウムイオン電池に使用される新規な電極を提供する。電極は、基板と電気化学的活物質との間に設けられる１つ以上の中間層を含む。中間層は、クロム、チタン、タンタル、タングステン、ニッケル、モリブデン、リチウム、その他の物質、およびそれらの組み合わせから形成してよい。中間層は、基板を保護し、電気化学的活物質の堆積中に触媒の再分配を促進し、活物質と基板とをより良く固着させ、その他の目的も果たす。所定の実施形態では、活物質は、たとえば、シリコン、スズ、ゲルマニウム等の１つ以上の高容量活物質を含む。これらの材料は、サイクリングの間に膨張する傾向があり、基板への機械的および／または電気的な接続が緩む。可撓性の中間層によって、膨張を補償し、固着界面を強固にする。１つ以上の中間層を含む電極の製造する新規な方法も提供する。
【００１６】
所定の実施形態では、リチウムイオン電池に使用される電極は、基板と、基板上に形成された１つ以上の中間層と、電池サイクリングの間、リチウムイオンを挿入および除去し、１つ以上の中間層上に形成されたナノ構造の形態を有する電気化学的活物質とを備える。電気化学的活物質は、基板と電気的に通じている。所定の実施形態では、基板は、銅、ニッケル、アルミニウム、ステンレス鋼、およびチタンのうち１つ以上を含む。同一もしくは別の実施形態では、活物質は、シリコン、スズ、ゲルマニウム、シリコン−ゲルマニウムの組み合わせ、酸化スズ、オキシ炭化ケイ素（ＳｉＯＣ）、およびこれらの化合物のうち、１つ以上を含む。より特定的な実施形態では、活物質は、ケイ化物、より特定的には、ケイ化ニッケルを含む。たとえば、活物質は、上部にアモルファスシリコン層が形成されたケイ化ニッケルナノワイヤを含んでよい。所定の実施形態では、活物質ナノ構造は、基板ルーティングされたナノワイヤ（ｓｕｂｓｔｒａｔｅ−ｒｏｏｔｅｄ  ｎａｎｏｗｉｒｅｓ）である。
【００１７】
所定の実施形態では、１つ以上の中間層は、クロム、チタン、タンタル、タングステン、ニッケル、モリブデン、鉄、およびリチウムの元素のうち１つ以上を含む。中間層の厚さは、約１ナノメートルと２０００ナノメートルとの間であってよい。中間層の単位表面面積当たりの電気抵抗は、約１オーム平方センチメートル未満であってよい。
【００１８】
所定の実施形態では、１つ以上の中間層は、電気化学的活物質の形成中に、基板を保護する拡散障壁層を含む。同一もしくは別の実施形態では、中間層は、電池サイクリングの間、基板と電気化学的活物質との間の機械的接続を維持する固着層を含む。中間層は、活物質の形成中に、触媒層を堆積し、触媒層から触媒アイランドを形成するための表面張力を有してよい。同一もしくは別の実施形態では、１つ以上の中間層は、触媒粒子を分散媒から分離させる。中間層は、触媒を離散した斑点状に分散させることが可能な粗さを有する露出面を有してよい。中間層は、電気化学的活物質の堆積を促す核形成部位を提供する表面条件を有してよい。
【００１９】
リチウムイオン電池で使用される電池電極を製造する方法も提供する。方法は、電池電極用の基板を受け取る段階と、基板上に導電性中間層を形成する段階と、１つ以上の中間層上にナノワイヤを含む電気化学的活物質を堆積する段階とを備える。電気化学的活物質は、電池サイクリングの間に、リチウムイオンを挿入および除去する。電気化学的活物質を堆積する段階は、蒸気−固体−固体（ＶＳＳ）化学蒸着（ＣＶＤ）技術を含んでよい。所定の実施形態では、活物質を堆積する段階は、まず、１つ以上の中間層上に触媒を堆積することを含む。２つ以上の中間層を堆積してよい。所定の実施形態では、中間層は、活物質の堆積中に、活物質の核形成を強化する表面条件を有する。
【００２０】
本発明のこれらの観点およびその他の観点を、図面を参照して、以下にさらに記載する。
【発明を実施するための形態】
【００２１】
以下の記載では、本発明の完全な理解を促すべく数多くの特定的詳細事項を述べる。本発明は、これらの特定的詳細事項のいくつかまたは全てがなくても実施され得る。別の例では、本発明を不必要に不明瞭にしないように、周知のプロセス動作は詳細に記載しなかった。本発明を特定の実施形態に関連付けて記載するが、本発明をこれらの実施形態に限定することは意図されていないことは理解されよう。
【００２２】
導入
リチウムイオン電池の製造で従来なされてきたように高分子バインダーを使用して活物質を基板に固着するかわりに、活物質を、その製造中に堆積もしくはその他の方法により（それにより、「成長が根を下ろした（ｇｒｏｗｔｈ  ｒｏｏｔｅｄ）」活物質が生成される）、または、その製造後に（たとえば、焼結もしくは溶融により）、集電基板に直接に取り付けても良い。所定の実施形態では、製造もしくは取り付けプロセスの間、基板の表面を保護する必要がある。保護が必要な理由と、保護を与える技術とを以下に記載する。ここでは、電極基板と活物質との間に設けられる１つ以上の（中間層） により保護が与えられることを理解するべきである。活物質は、以下により詳細に記載する微粒子もしくは「ナノ構造」の形態を有することが多いことも理解するべきである。
【００２３】
高容量活物質は、セルの電気化学的サイクリングの間に、実質的な体積変化を経ることが一般的である。このような活物質は、基板への電気的かつ機械的な接続が緩んで、セルを劣化させてしまう場合がある。この問題に対処する一つの方法は、ナノ構造の形態を有する場合もある活物質を基板に接着することである。いくつかの場合では、活物質を、「基板発根（基板ルーティング（ｓｕｂｓｔｒａｔｅ  ｒｏｏｔｉｎｇ））」と呼ばれる方法で基板に取り付ける。この構成によって、基板と活物質との間に直接的な機械的支持および電気的連通が提供され、これにより基板と活物質との間に、冶金学的な接続（必ずしも、この接続が格子整合しているという意味ではない）および／または電気的結合（および／または接続）が得られることが多い。基板ルーティングされたナノ構造および対応する製造方法の多様な例が、２００９年５月７日に出願された米国特許出願第１２／４３７，５２９号に記載されており、当該出願の全体を本明細書に、基板ルーティングされたナノ構造を記載する目的で参照として組み込む。
【００２４】
所定の実施形態では、ナノ構造の寸法の１つは、残り２つの寸法より実質的に大きい。当該最大の寸法は、長さである。いくつかのナノ構造、特に、高アスペクト比を有するナノ構造は、湾曲した形状を有する場合がある。このような場合、ナノ構造の長さは、代表的な曲線の長さである。断面は、長さに対して垂直な平面におけるナノ構造の断面と規定する。ナノ構造は、その長さに沿って、多くの断面（横断）寸法を持つ場合がある。さらに、活性層のナノ構造は、形状的にも寸法的にも違った断面（たとえば、テーパー形状のナノ構造）を有する場合がある。ナノ構造の形状の例としては、球状、円錐状、棒状、ワイヤ状、円弧状、鞍状（ｓａｄｄｌｅｓ）、薄片状、楕円状、テープ状等が挙げられる。
【００２５】
断面形状は、一般的に、組成、結晶構造（たとえば、結晶状、多結晶状、アモルファス状）、大きさ、堆積プロセスのパラメーター、およびその他多くの要因によって決まる。形状は、サイクリングの間にも変化する。断面形状が不均一であるので、寸法について特別な定義が必要になる。本願の目的においては、断面寸法は、長さ等の主寸法を横断する断面の外周上の最も離間した２点間の距離と定義される。たとえば、円柱状ナノ棒の円の断面寸法は、円形断面の直径である。いくつかの実施形態では、ナノ構造の断面寸法は、約１ナノメートルと１０，０００ナノメートルとの間である。より特定的な実施形態では、断面寸法は、約５ナノメートルと１０００ナノメートルとの間であり、より特定的には１０ナノメートルと４００ナノメートルとの間である。通常、これらの寸法は、電極で採用されるナノ構造全体での平均（ａｖｅｒａｇｅ）もしくは平均（ｍｅａｎ）を表す。
【００２６】
所定の実施形態では、ナノ構造は中空である。ナノ構造を、チューブもしくはチューブ状構造と記載することもある。したがって、中空ナノ構造の断面プロファイルは、環状の固体領域に取り囲まれる空洞領域を含む。空洞領域の固体領域に対する平均比率は、約０．０１と１００との間であり、より特定的には約０．０１と１０との間である。中空ナノ構造の断面寸法は、主寸法（たとえば、通常は軸）に沿って実質的に一定であってよい。または、中空ナノ構造は、主寸法に沿ってテーパー形状となってよい。所定の実施形態では、多数の中空ナノ構造によって、多壁ナノチューブに似たコアシェル構造が形成される。中空ナノ構造のさらなる例が、２０１０年５月１０日に出願された米国特許出願第１２／７８７，１３８号（発明の名称「充電池に使用される高容量活物質を含有する相互連結された中空ナノ構造」）に提示されており、当該出願の全体を本明細書に、中空ナノ構造を記載する目的で参照として組み込む。
【００２７】
所定の実施形態では、「ナノワイヤ」を、アスペクト比が平均で少なくとも約４である構造と定義する。所定の例では、平均アスペクト比は、少なくとも約１０、少なくとも約１００、または少なくとも約１０００である。いくつかの場合では、ナノワイヤの平均アスペクト比は、少なくとも約１０，０００であり、約１００，０００となる場合もある。ナノワイヤ状活物質は、活性層の全体構造を破壊することなく実質的な膨張をすることができ、より良好な電気的かつ機械的接続を層に与え、蒸気−液体−固体および蒸気−固体のテンプレート自由成長法、もしくはその他のテンプレート法を用いて容易に実現することができる。
【００２８】
多様な方法を用いて、基板ルーティングされたナノ構造を基板に堆積してよい。方法の一つは、堆積した材料の蒸気−液体−固体（ＶＬＳ）相変態を用いた化学蒸着（ＣＶＤ）である。この方法を、本明細書では「ＶＬＳ」技術と呼ぶ。別の方法としては、本明細書で「ＶＳＳ」と呼ぶ、蒸気−固体−固体（ＶＳＳ）相変態によるＣＶＤが挙げられる。
【００２９】
多様な実施形態において、基板と活物質との間に中間層を設けてリチウム負極の製造もしくは使用を容易にする。一例では、中間層は、活物質を堆積するのに使用される反応物質から基板を保護する役割を果たす。このような中間層によっても（もしくは、かわりにこのような中間層によって）、ＶＬＳもしくはその他の適切なプロセスによる活物質の形成が容易になる。中間層は、たとえば、基板から拡散する材料によって堆積触媒が汚染されるのを防止したり、もしくは触媒が基板に拡散するのを防止したりすることによって、この目的を達成する。
【００３０】
ＶＬＳプロセスの概略的な記載をここで提供し、所定の実施形態に係る電極の中間層およびその他のコンポーネントの所定の機能および構造をより良く理解できるようにする。ＶＬＳは、たとえばナノワイヤ等の一寸法構造をＣＶＤにより成長させるためのメカニズムである。ＶＬＳプロセスにより、前駆体蒸気を過飽和レベルにまで急速に吸着し、それにより液固界面における結晶成長を促進することができる触媒的な液体合金相が導入される。
【００３１】
図１は、所定の実施形態に係る典型的なＶＬＳ堆積プロセスの３つの一般的段階を示す。初期段階１００では、基板１０２の表面に触媒アイランド１０４が離散的に形成される。表面は、通常、不図示の中間層を有しており、以下により詳細に記載する。
【００３２】
基板は、金属箔、オープン構造の基板（たとえば、メッシュ、発泡体）、構造的かつ導電性の材料を含む複合体、およびその他の形態であってよい。多様なリチウムイオン電池で使用される電極の基板材料としては、銅、および／又は銅デンドライトが塗布された酸化金属、ステンレス鋼、チタン、アルミニウム、ニッケル（拡散障壁としても使用される）、クロム、タングステン、窒化金属、金属炭化物、酸化金属、炭素、炭素繊維、黒鉛、グラフェン、炭素メッシュ、導電性ポリマー、または多層構造を含む上記の物質の組み合わせが挙げられる。材料の選択は、材料の電気化学ポテンシャルによっても決定されることは当業者には理解されよう。基板材料は、箔、膜、メッシュ、ラミネート、ワイヤ、チューブ、粒子、多層構造、もしくはその他の任意の適切な構造に形成されてよい。たとえば、基板１０２は、約１マイクロメートルと５０マイクロメートルとの間の厚さを有するステンレス鋼であってよい。別の実施形態では、基板１０２は、約５マイクロメートルと５０マイクロメートルとの間の厚さを有する銅箔である。基板の所定の例が、２００９年５月７日に出願された米国特許出願第１２／４３７，５２９号、および本明細書とともに提出される代理人整理番号ＡＭＰＲＰ００５Ｐの米国特許出願に記載されており、これらの全体を本明細書に、基板を記載する目的で参照として組み込む。
【００３３】
触媒アイランド１０４は、まず触媒を含有する連続的な層を堆積し、次に層を部分的に除去することにより（たとえば、リソグラフィエッチング、アブレーティングにより）、もしくは熱アニーリングにより連続的な層を分断することにより形成してよい。この除去の際、基板を保護するべく中間層を用いてよい。別の実施形態では、触媒（通常、金等の金属触媒を含有する共晶合金）を含有する連続的もしくは部分的な層を加熱することにより、表面張力により分断された液滴を形成する。基板の表面特性を変化させたり、触媒含有材料の共晶合金を形成したり、触媒が基板へと逸失するのを防止（たとば、銅基板上の金触媒）したり、およびその他の目的で中間層を使用してよい。不連続な触媒アイランドの形成に影響するいくつかの特性としては、表面粗さ、粒状構造および多孔性、帯磁方向、並びに電気的構造が挙げられる。
【００３４】
中間層は、中間層に対してめっき、スパッタ、および／または蒸発（ｅｖａｐｏｒａｔｅｄ）された触媒を含有してよい。所定の実施形態では、中間層の材料および触媒は、一緒に堆積させ、次に相分離することでこの組み合わせの層における材料の分布を制御する。中間層の露出面およびその近傍ではナノ結晶および／またはマイクロ結晶が発生する場合がある。結晶の大きさは、堆積プロセスの際に制御してよい。たとえば、スパッタリングの際、電力レベル、チャンバ圧力、および／または温度を制御してよい。材料の堆積にめっきを用いる場合、めっき電流および浴組成を制御することができる。さらに、所定の堆積後処理パラメーター（たとえば、アニーリングの温度および／または継続時間）を制御してよい。これらの実施形態のいくつかでは、表面上で得られた触媒の分布によって、ナノワイヤの密度および大きさが決まる。
【００３５】
所定の実施形態では、中間層の粗さおよび触媒アイランドの形成は、化学エッチングにより確定される。エッチャントは、中間層の堆積後または堆積中（たとえば、堆積終了に近いとき）に導入してよく、エッチャントは中間層と反応してより表面をより粗くし、触媒アイランドを形成する。
【００３６】
さらに、中間層は、化学的もしくは物理的特性（たとえば、極性（ｐｏｌａｒｉｚａｔｉｏｎ）、結合部位、磁性）が互いに異なる部分を有してよく、これらは、触媒粒子を分散させ、もしくは堆積プロセス中にアイランドが形成されるようにするべく利用できる。
【００３７】
所定の実施形態では、触媒含有材料を、最初に連続層を形成せずに、分散した触媒アイランドとして基板上に堆積してよい。たとえば、触媒粒子を含有する、および／または触媒が懸濁（たとえば、コロイド懸濁液）したスラリー溶液を用いて基板の表面をコーティングしてよい。次に、スラリーを乾燥させて触媒アイランドを形成する。これらの実施形態についての所定の詳細事項が、２００５年４月１２日に出願された米国特許出願第１１／１０３，６４２号に記載されており、当該出願の全体を本明細書に、触媒アイランドを形成するプロセスの例を記載する目的で組み込む。これらの実施形態では、中間層は、スラリーの流れおよび乾燥にとって所望の表面特性を与え、基板をスラリーから保護するべく用いてよい。別の実施形態では、触媒材料は、中間層に埋め込んで、触媒材料の一部だけが露出するようにする。触媒を堆積するその他の方法としては、無電解析出を実行し、塩前駆体（ｓａｌｔ  ｐｒｅｃｕｒｓｏｒ）を触媒元素に混合し、その後、水素の存在下で混合物を加熱もしくはアニールすることが挙げられる。
【００３８】
触媒として適切な材料は、たとえばＶＬＳまたはＶＳＳ型の堆積プロセスにおいて、処理ガスと反応して化合物を形成することができる任意の材料であってよい。例としては、金、ニッケル、コバルト、アルミニウム、銅、ガリウム、インジウム、銀、チタン、炭素、炭化物、合金、およびこれらの混合物が挙げられる。触媒は、熱蒸発、スパッタリング、電気めっき、および濾過法を用いて堆積することができる。堆積条件によって、連続的な膜または分散した触媒アイランドが中間層上に形成される。
【００３９】
所定の実施形態では、基板もしくは中間層の粗い表面に触媒を蒸発またはスパッタリングにより堆積することで、陰影効果が生じてクラスター状に堆積される。これによって、触媒アイランドを形成するべく別個に堆積後処理を行う必要がなくなるかもしれない。さらに、粗い表面にめっきを行うと、不均一な電界分布によって、粗い表面構造の延長部先端（ｅｘｔｅｎｄｉｎｇ  ｔｉｐｓ）に偏って堆積されるかもしれない。
【００４０】
所定の実施形態では、所定の触媒材料を所定の表面に（たとえば、金を酸化シリコンおよび／またはシリコン上に）少量堆積することによっては、均質な単一の原子層は形成されず、かわりにクラスター状に堆積される。なんらかの特定の理論に限定せず、表面張力の熱力学的駆動力によってこのような分布がもたらされると考えられる。クラスター化は、温度および堆積速度等の堆積プロセス条件を制御することにより制御してよい。
【００４１】
所定の実施形態では、部分的に酸化した表面または多孔質テンプレート（たとえば、多孔質ポリマー）を上部に有する表面にめっきを施して触媒アイランドを形成する。たとえば、基板または中間層を、環境条件下で加熱することにより、または酸化剤を堆積チャンバに導入することにより部分的に酸化してよい。この方法のかわりに、またはこの方法に加えて、次に、堆積中に、もしくはその後の処理（たとえば加熱）中に、多孔質構造を形成するポリマーにより表面をコーティングしてよい。
【００４２】
所定の実施形態では、触媒をパルスめっきすることにより、方面に触媒アイランドを形成してよい。たとえば、比較的短いパルス持続時間で不連続な膜を形成することができる。パルスの持続時間は、めっき浴構成、めっき電流、めっき浴組成、堆積表面の材料および形状（たとえば、表面粗さ）、およびその他の処理パラメーターで決定される。
【００４３】
所定の実施形態では、触媒層の部分的電気化学的溶解によって金属のアイランドを形成する。たとえば、パルス状電流、テンプレート、および表面の粗面化または酸化により、選択的溶解を確立してよい。
【００４４】
触媒材料を選択する際、多様な基準を考慮してよい。このような基準としては、ナノ構造材料の融点および共晶点、中間層の表面張力等の濡れ特性（溶融に応答して触媒アイランドを形成する目的で）、中間層におけるバルク拡散速度、堆積したナノ構造の電気化学的特性および電気的特性、並びにその他が挙げられる。たとえば、アルミニウムは結晶シリコンにおいて金よりも低い拡散速度を有するが、金よりも高い温度（約５７７℃）においてではあるがシリコンと共晶混合物を形成する。反対に、銅はシリコン内で非常に迅速に拡散するが、共晶温度はもっと高い（約８０２℃）。蒸気−固体−固体モードでシリコンナノワイヤを成長させるべく銅を用いてよい。さらに、ガリウムは、シリコンにおいて、金に比べて融点および拡散速度が低い。
【００４５】
ＶＬＳプロセスの次の段階では、触媒アイランド１０４ａを有する基板１０２の表面に１種以上の前駆体ガス１０６を供給する。これらの前駆体ガスは、分解もしくはその他の反応を示して、後にナノ構造１１２を形成するシリコン、ゲルマニウム、シリコン−ゲルマニウム合金（ＳｉＧｅ）、オキシ炭化ケイ素（ＳｉＯＣ）、スズ、酸化スズ、酸化チタン、炭素、多様な金属水酸化物（たとえば、ＭｇＨ２）、ケイ化物、リン化物、炭化物、および窒化物等の電気化学的に活性な材料を形成することができる。前駆体ガス１０６は、触媒アイランド１０４の表面で反応して、アイランド１０４ａに吸着される所定の材料１０８と、後に環境に放出されるその他の材料１１９とを放出する。このプロセスは、解離吸着と呼ばれる場合もある。たとえば、シラン（ＳｉＨ４）は、高温で、もしくはプラズマの補助により分解して、シリコン、シランラジカル、および水素を生成する。次に、堆積したシリコンもしくはシリコン含有材料は、触媒アイランドに拡散し、触媒との合金を形成する。別の例としては、二塩化物、三塩化物、および四塩化物のシラン等の塩化物系シランが挙げられる。クロロシラン（ＨｘＳｉＣｌ４−ｘ）は、金含有触媒アイランドの表面上で水素（Ｈ２）と反応して、アイランドの中にシリコン（Ｓｉ）を放出し、処理チャンバの環境に塩化水素（ＨＣｌ）を放出する。
【００４６】
解離吸着プロセスが進行するにともない、触媒アイランド１０４ａは、吸着材料１０８の濃度が飽和レベルに達するまで上昇する。この時点では、次の段階１２０に示すように、材料１０８がさらに吸着されると、当該材料は基板界面で析出し、固体ナノ構造１１２が形成される。このナノ構造１１２は、活物質を含有しており、所定の実施形態では、導電性を強化する材料（たとえば、ドーパント）、並びに構造的完全性、基板への固着、およびその他のナノ構造特性を強化する材料等、その他の材料を含有する。ナノ構造は、堆積中もしくは堆積後に、たとえば、リチウムをあらかじめ充填されたその他の材料とコアシェル構造を形成させる等、官能化させてよい。
【００４７】
これら、およびその他の実施形態では、中間層は、ＶＬＳ型堆積プロセス中および官能化中に、基板１０２が触媒アイランド１０４ａ、並びにナノ構造１１２、前駆体１０６、および放出された反応生成物１１９と相互作用することを防ぐべく用いられてよい。たとえば、金属含有触媒を用いてシリコンナノワイヤを堆積してよい。しかし、銅基板に金を堆積すると、金―銅合金が形成され、触媒作用に否定的な影響を与え、より多くの金を堆積する必要が生じる可能性がある。さらに、銅は、シラン、四塩化ケイ素、もしくはその他のシリコン含有前駆体ガスに暴露されると、ケイ化物を形成する場合がある。ケイ化銅は、機械的特性が低く、望ましくない電気化学的特性を有するので、シリコン系電極では一般的に望ましくない。
【００４８】
中間層を設けることにより、設けなかった場合には前駆体ガス（たとえば、シラン）と反応するか、堆積中もしくは堆積後に堆積した材料との合金を形成する多様な基板材料の使用が可能になる。たとえば、シリコンナノワイヤを銅もしくはニッケルの基板に直接堆積すると、望ましくないケイ化物が形成される可能性がある。中間層は、堆積中に障壁として機能し、基板と前駆体ガスとの接触を防止する。結果として、基板として可能な材料の選択肢の数が大幅に増える。
【００４９】
所定の実施形態では、あらかじめ製造されたナノ構造を、熱および圧力の組み合わせ、またはその他の技術により、基板に接合（たとえば、融合（ｆｕｓｅｄ）もしくは焼結）させる。中間層は、これらの技術により形成される接合を補強してよい。別の実施形態では、活物質のバルク層を基板に堆積し、基板ルーティングされたナノ構造を形成する当該層の一部を選択的にエッチングすることにより、基板ルーティングされたナノ構造を形成する。この実施形態では、たとえば、中間障壁層を使用することにより、基板をエッチャントから保護する必要があるかもしれない。
【００５０】
その他の所定の実施形態では、高分子バインダーを使用して基板に高容量材料を固着させてよい。基板に堆積した中間層によって、高容量材料の過度の膨張に順応し、それでいて基板との電気的かつ機械的な連通を十分に保つためのバインダーの使用が可能になる。たとえば、中間層を使用して基板表面粗さを増大させてよい。別の実施形態では、中間層は、高分子が基板により良好に固着するようにする官能基を表面に有する。バインダーを用いる実施形態によっては、通常、基板ルーティングされた構造が提供されないし、基板と活物質ナノ構造との間に金属結合が形成されないことは理解されるべきである。
【００５１】
所定の実施形態では、あらかじめ合成された（たとえば、プリフォームされた）ナノ粒子を基板に堆積し、その後に熱アニーリング工程を実行してナノ粒子と基板との間に金属結合を形成する。この結合形成中または全体プロセスのその他の部分において、中間層を補助として用いてよい。
【００５２】
中間層の構造および材料
中間層は、拡散障壁として用いてよい。たとえば、中間層によって、基板材料が活物質ナノ構造を成長させるのに用いられる触媒に拡散すること（および、それにより触媒の性能を劣化させること）を防止してよい。さらに、いくつかの場合では、中間層によって、基板と活物質前駆体および／または活物質製造中およびその他の処理動作中に使用されるその他の試薬との間の相互作用を防止してよい。さらに、特にナノ構造がサイクリングにより実質的な体積変化をこうむる場合に、活物質の基板への固着を中間層によって強化してよい。さらに、中間層によって、たとえば、（格子不整合に対処し、変形を減らすべく）基板と活物質ナノ構造との間にエピタキシャル接続もしくは化学結合接続を設けてよく、および／または、基板−活物質界面に裂け目を生じさせることなく電極サブアセンブリを処理温度（たとえば、堆積温度、堆積後処理温度等）から室温に移行させて電気的に導通させることを可能にする熱膨張係数を与えてよい。中間層によってナノワイヤの成長が促進もしくは加速され得るのは、表面粗さおよび中間層と触媒アイランドとの間の濡れ性が、異なる堆積プロセスおよび異なる中間層材料を選択することにより最適化され得るからである。圧延（ｒｏｌｌ）もしくはその他の製造方法の実行中に機械的完全性（ｍｅｃｈａｎｉｃａｌ  ｉｎｔｅｇｒｉｔｙ）を促すべく（たとえば、高温および高張力環境による変形を防ぐべく）、中間層を用いてもよい。
【００５３】
中間層の材料の選択は、基板材料、活物質、接触／固着条件、中間層に意図される機能性、およびその他のパラメーターにより決定される。中間層材料の例としては、タングステン、モリブデン、ニオブ、タンタル、レニウム、窒化タングステン、炭化タングステン、チタン、酸化チタン、窒化チタン、炭化チタン、ジルコニウム、窒化ジルコニウム、タンタル、窒化タンタル、コバルト、ルテニウム、酸化インジウム、カドミウム、ハフニウム、テルル、酸化テルル、窒化テルル、クロム、鉄、酸化クロム、チタン−タングステンの組み合わせ、鉄−タングステンの組み合わせ、コバルト−タングステンの組み合わせ、モリブデン、ニッケル、リチウム、およびその他等の耐火金属が挙げられる。中間層の厚さは、約１ナノメートルと５ナノメートルとの間、より特定的には約５ナノメートルと１マイクロメートルとの間、さらに特定的には約２５ナノメートルと１００ナノメートルとの間であってよい。銅ニッケル、クロム、およびチタン等の所定の材料を層に導入することにより、堆積されたナノ構造の基板表面への固着が向上する。一般的に、厚さは、層に要求される機能性と、層に含まれる材料の対応特性とにより決まる。所定の実施形態では、中間層は、層の単位表面面積当たり、約１０オーム平方センチメートル未満、もしくはより特定的な実施形態では、約５オーム平方センチメートル未満の接触抵抗を有する。単位表面面積当たりの抵抗は、中間増材料の抵抗率に層の厚さを乗じたものと定義される。
【００５４】
所定の実施形態では、中間層は、約１５０ナノメートルと２５０ナノメートルとの間の暑さを有するタングステンを含む。タングステンは、高容量ナノ構造材料を堆積するための触媒として使用することができる多くの材料との合金を形成しない。別の実施形態では、タングステン含有材料のサブ層（たとえば、約１５０ナノメートルと２５０ナノメートルとの間の厚さ）と、チタン含有材料のサブ層（たとえば、約１ナノメートルと５０ナノメートルとの間の厚さ）とを含む複合中間層を使用する。チタニウムサブ層は、中間層の基板への固着を補強するべく用いてよい。上記の中間層は、銅およびニッケルの基板に対して使用してよい。
【００５５】
所定の実施形態では、中間層はクロムを含み、厚さは約５００ナノメートルと１５００ナノメートルとの間である。クロムは金との合金を形成するが（かつ、この種の触媒と一緒に使用することはできないが）、その他の触媒とは一緒に使用することができ、銅、ニッケル、および銀の基板層の上に堆積することができる。
【００５６】
所定の実施形態では、電極は、積層体を形成する多数の中間層を含む。これらの各層は、同一の材料を含んでもよいし、異なる材料を含んでもよい。中間層の積層体は、「障壁システム」と呼んでもよい。たとえば、図２は、基板２０２と活物質ナノ構造２０６との間に位置付けられた積層体を有する電極２００の概略断面図を示す。図３は、３つの層２０８、２１０、および２１２を含む積層体２０４を有する電極部分２１０の拡大図を示す。積層体は、任意の数（たとえば、１、２、３、４、５、または６）の中間層を含んでよいことは理解されるべきである。層の数は、使用される材料、堆積技術、および目標とする機能性により決めてよい。所定の実施形態では、２つの材料によって１つだけの場合よりも良好な拡散障壁が得られる場合（たとえば、相乗的拡散障壁効果）、固着層と拡散障壁との組み合わせとして、拡散障壁と核形成表面層との組み合わせとして、または固着層と、拡散障壁と、核形成表面層との組み合わせとして、複合中間層を使用する。
【００５７】
所定の実施形態では、積層体中の１つの層を、ナノ構造の基板への固着を向上させるべく使用してよい。より特定的な例では、基板の積層体への固着を向上させるべく１つの層（たとえば、図３の層２０７）を使用し、ナノ構造の積層体への固着を向上させるべく別の層（たとえば、図３の層２０９）を使用してよい。このような層の材料の例としては、クロム、チタン、タングステン、タンタル、ニッケル、およびモリブデンが挙げられる。固着層としては、基板を実質的に固定させたまま、ナノ構造ベース（ｎａｎｏｓｔｒｕｃｔｕｒｅ  ｂａｓｅ）の実質的膨張に順応するようなものを選択してよい。
【００５８】
たとえば図３の層２０８のような層を、拡散障壁として使用してよい。この層によって基板が触媒アイランド、前駆体、および反応生成物と相互作用することを防止してよい。所定の実施形態では、ＶＬＳおよび／またはＶＳＳの堆積プロセス中に触媒アイランドを形成するのを補助するべく中間層（たとえば、図３の層２０９）を使用してよい。たとえば、触媒アイランドが凝集もしくは集合するように適切な表面張力を与えるべく基板の表面特性を改質するために層を使用してよい。別の実施形態では、リソグラフィエッチング、アブレーション、およびその他の触媒アイランド形成方法の実行中に、基板の損傷を防止するべく層を使用してよい。
【００５９】
所定の実施形態では、中間層もしくは中間層の一部（たとえば、図３の層２０９等の上部サブ層）は、基板に、もしくはより特定的には、基板の中間層に堆積されたナノ構造の核形成を促進する表面条件を有する。表面条件は、触媒アイランド形成の全体的動作または別の動作の一部として生成されてよい。理解されるように、ＶＬＳまたはＶＳＳの堆積方法では、活物質（もしくはその前駆体）を含有する溶液は、溶液中の活物質の濃度が所定の高レベルに達したとき、活物質を含む固相を析出する。この析出の開始は、溶液と接触する中間層の表面特性を制御することにより、ある程度制御することができる。これらの特性の例としては、表面粗さ、表面極性、表面張力、および表面材料の形態（たとえば、結晶、アモルファス、並びに格子の大きさおよび方向）が挙げられる。これらの特性は、中間層（もしくは、その一部）に所定の材料を選択することにより制御することができる。このような材料の例としては、クロム、タングステン、ニッケル、モリブデン、鉄、並びにこれらの材料のうち１つ以上を含む混合物および合金が挙げられる。さらに、これらの特性は、堆積の際に所定の堆積方法を使用し、プロセスパラメーターを制御することにより制御することができる。堆積方法の例としては、スパッタリング、電着（たとえば、無電解析出およびパルスめっき）、蒸発、化学蒸着（ＣＶＤ）、物理蒸着（ＰＶＤ）、および原子層堆積（ＡＬＤ）が挙げられる。所定の実施形態では、中間層の特性をさらに制御するべく、バックプレーティング（ｂａｃｋ−ｐｌａｔｉｎｇ）、電気エッチング、再スパッタリング、ＣＶＤ、アニーリング、プラズマエッチング、および酸化等の堆積後処理を用いる。核形成を促進するべく選択される特定の表面条件は、中間層、活物質、および触媒（ある場合）の組成により決まるが、一般的に、表面は、少なくとも約０．０１μｍＲ、より特定的には少なくとも約０．０５ｍＲ、または少なくとも約０．１μｍＲの表面粗さを有する。活物質の特性に適合する表面条件が好まれることが多い。たとえば、中間層と活物質とに、実質的に類似した格子定数、極性、表面張力等が好まれる。
【００６０】
プロセス
図４は、１つ以上の中間層が基板と活物質との間に設けられる基板に活物質を堆積するための一般的プロセス４００のフローチャートを示す。プロセス４００は、基板を提供すること（ブロック４０２）から開始される。所定の実施形態では、ロール・ツー・ロール方式で、基板をＣＶＤ装置等の処理チャンバに提供してよい。一般的に、基板の堆積領域は、中間層および／または活物質の堆積条件により確定される所定の温度にあらかじめ加熱される。
【００６１】
プロセス４００は、１つ以上の中間層を堆積すること（ブロック４０４）により継続する。所定の実施形態では、中間層材料は、物理蒸着、化学蒸着、電着もしくはその他の任意の適切な堆積技術を使用して堆積させる。たとえば、チタンおよび／または窒化チタンの層を、スパッタリングターゲット含有チタンと、蒸発、スパッタリング、めっき、レーザーアブレーション、原子層堆積、および化学蒸着とを用いて堆積させてよい。この堆積工程（ブロック４０４）の後には、バックプレーティング／電気エッチング、再スパッタリング、ＣＶＤ処理、アニーリング、プラズマエッチング、および酸化等の１つ以上の堆積後処理工程を行ってよい。たとえば、中間層の表面特性は、活物質堆積工程４０６の際に触媒アイランドの形成および／または活物質の核形成が可能となるように制御する必要があるかもしれない。所定の実施形態では、中間層堆積工程４０４および／または堆積後処理を多数回繰り返して、たとえば図４に示すような中間層の積層体を形成してよい。
【００６２】
プロセス４００は、活物質を堆積すること（ブロック４０６）により継続する。この工程のいくつかの実施形態の詳細が、２００９年５月７日に出願された米国特許出願第１２／４３７，５２９号に記載されており、当該出願の全体を本明細書に、活物質を堆積する工程を記載する目的で参照として組み込む。
【００６３】
所定の実施形態、特にＶＬＳまたはＶＳＳプロセスを含む実施形態では、堆積工程４０６は、触媒アイランドを基板表面に堆積することから開始される。単一材料触媒の実施形態に加えて、触媒アイランドは、２つ以上の材料（たとえば、二成分触媒、三成分触媒等）を含有してよい。触媒機能を改質するのに加えて、触媒を組み合わせることにより共晶特性、レオロジー特性（たとえば、粘性および表面張力）、および上記のその他の特性に変化が生じる。
【００６４】
所定の実施形態では、工程４０６でＶＬＳ以外の堆積プロセスを用いて活物質を堆積してよい。いくつかの例を上に記載している。
【００６５】
上記の工程は、先の工程が終了した直後に工程が実行されるように、単一の装置または連続した装置で実行することができることに注意されたい。たとえば、装置は、中間層および触媒材料を添加するための１つ以上のスパッタリングステーションと、流動的なウェブ（ｍｏｖｉｎｇ  ｗｅｂ）上に活物質のナノ構造を堆積するための１つ以上のＣＶＤステーションとを備えてよい。別の実施形態では、これらのうち１つ以上に異なる装置を用いてよい。２つの連続する工程の前に、ある期間が経過する場合があり、この場合は、一部が製造された電極を、保護層を追加することにより保管環境から保護する必要があるかもしれない。
【００６６】
サブアセンブリ：セパレーターを有する電極
リチウムイオン電池における電極の配列として一般的な２つの配列は、巻き配列および積層配列である。一つの到達点は、電気的短絡を生じさせずに２つの電極表面の活性層の表面を可能な限り近づけて位置付け配列することである。近くに位置付けることで、リチウムイオンは２つの電極間をより迅速に、より直接的に移動できるようになり、より良好な性能が得られるようになる。
【００６７】
図５Ａは、正電極５０２、負電極５０４、並びに２枚のセパレーター５０６ａおよび５０６ｂを含む、所定の実施形態に係る配列された積層体の側面図である。正電極５０２は、正活性層５０２ａと、正活物質によりコーティングされていない（しかし、中間層コーティングは含んでよい）基板部分５０２ｂ、つまり非コーティング部とを有してよい。同様に、負電極５０４は、負活性層５０４ａと、負活物質によりコーティングされていない（しかし、中間層コーティングは含んでよい）負基板部分５０４ｂ、つまり、非コーティング部とを有してよい。多くの実施形態では、負活性層５０４ａの露出領域は、正活性層５０２ａの露出領域よりも僅かに大きく、正活性層５０２ａから放出されるリチウムイオンが負活性層５０４ａの層間材料（ｉｎｔｅｒｃａｌａｔｉｏｎ  ｍａｔｅｒｉａｌ）により確実に閉じ込められるようになっている。一実施形態では、負活性層５０４ａは、正活性層５０２ａより、１以上の方向（通常は、全方向）において、少なくとも約０．２５から５ｍｍ外側にまで広がる。より特定的な実施形態では、負層は、正層より、１以上の方向で、約１から２ｍｍ外側にまで広がる。所定の実施形態では、セパレーターシート５０６ａおよび５０６ｂの縁は、少なくとも負活性層５０４ａの外縁よりも外側にあり、電極をその他の電池コンポーネントから電気的に絶縁している。正の非コーティング部５０２ｂは、正端子に接続するべく用いられてよく、負電極５０４並びに／またはセパレーターシート５０６ａおよび５０６ｂよりも外側にまで広がってよい。同様に、負の非コーティング部５０４ｂは、負端子に接続するべく用いられてよく、正電極５０２並びに／またはセパレーターシート５０６ａおよび５０６ｂよりも外側にまで広がってよい。
【００６８】
図５Ｂは、配列された積層体の上面図を示す。正電極５０２が、平坦な正電流コレクター５０２ｂの両面に設けられた２つの正活性層５１２ａおよび５１２ｂにより示されている。同様に、負電極５０４が、平坦な負電流コレクターの両面に設けられた２つの負活性層５１４ａおよび５１４ｂにより示されている。正活性層５１２ａ、その対応するセパレーターシート５０６ａ、および対応する負活性層５１４ａの間の隙間は、特に電池の第１サイクル後は、通常、最小であるか、または存在しない。電極およびセパレーターは、一緒にゼリーロール状にきっちり巻かれているか、または積層体状に配置されてちょうどの筐体に入れられているかである。電極およびセパレーターは、電解質が導入された後、筐体内で膨張する傾向があり、リチウムイオンが２つの電極を循環しセパレーターを通行する第１のサイクルにより隙間がなくなり、領域が乾燥する。
【００６９】
巻き設計は、一般的な配列である。長短の電極が、２枚のセパレーターも含めて、一緒に、ゼリーロールとも呼ばれるサブアセンブリ状に巻かれ、湾曲した、円柱状である場合が多い筐体の内部寸法にしたがって、成形され、サイズ決めされる。図６Ａは、正電極６０６および負電極６０４を含むゼリーロールの上面図を示す。電極間の白い空間は、セパレーターシートを表す。ゼリーロールは、筐体６０２に挿入される。いくつかの実施形態では、ゼリーロールは、最初の巻き径を規定し、内側の巻きが中心の軸領域に侵入するのを防ぐ心棒６０８が中心に挿入されている。心棒６０８は、導電性材料で形成されてよく、いくつかの実施形態では、電池端子の一部であってよい。図６Ｂは、正タブ（ｐｏｓｉｔｉｖｅ  ｔａｂ）６１２および負タブ（ｎｅｇａｔｉｖｅ  ｔａｂ）６１４が延伸したゼリーロールの斜視図を示す。タブは、電極基板の非コーティング部に溶接してよい。
【００７０】
電極の長さと幅は、電池の全体的寸法と、活性層および電流コレクターの厚さとにより決まる。たとえば、直径１８ｍｍ、長さ６５ｍｍの従来の１８６５０電池は、約３００から１０００ｍｍの長さの電極を有する。低速でより高容量の用途に対応するより短い電極は、厚さがもっと大きく、巻きの数が少ない。
【００７１】
電極がサイクリングにより膨張して筐体に圧力を付加するので、円柱状の設計はリチウムイオン電池によっては望ましいかもしれない。円形の筐体は、十分に薄く作っても、十分な圧力に耐える。角柱状の電池は同様に巻いても、筐体は内部圧力により長辺に沿って折れるかもしれない。さらに、圧力は、電池のそれぞれの部位で不均一であるかもしれず、さらに、角柱状電池の角が空洞となるかもしれない。電極は、膨張するときにこれらの空洞に不均一に押し込まれ易いので、リチウムイオン電池では、これらの空洞は望ましくない。さらに、電解質が凝集して、空洞内の電極間に乾燥した領域を出現させ、のぞましくない電極間のリチウムイオン移動を生じさせる。それにも拘らず、所定の用途では、たとえば、長方形の要素により規定される用途では、角柱状電池は適当である。いくつかの実施形態では、角柱状電池は、巻き設計の角柱状電池に存在する難点のいくつかを回避するべく、長方形の電極およびセパレーターシートの積層体を採用する。
【００７２】
図７は、巻き設計の角柱状ゼリーロールの上面図を示す。ゼリーロールは、正電極７０４および負電極７０６を有する。電極間の白い空間は、セパレーターシートを表す。ゼリーロールは、長方形の角柱状筐体に挿入される。図６Ａおよび６Ｂに示す円柱状のゼリーロールとは異なり、角柱状のゼリーロールは、ゼリーロールの真ん中の平らに広がる部位（ｆｌａｔ  ｅｘｔｅｎｄｅｄ  ｓｅｃｔｉｏｎ）から巻き始める。一実施形態では、ゼリーロールは、ゼリーロールの中心に心棒（不図示）を含んでよく、それに対して電極およびセパレーターが巻き付けられる。
【００７３】
図８Ａは、正電極および負電極が交互に複数組（８０１ａ、８０１ｂ、および８０１ｃ）含まれ、電極間にセパレーターが設けられた積層型電池の側面図を示す。積層型電池の一つの利点は、積層体をどのような形状にも成形することができ、角柱状電池には特に適していることである。しかし、このような電池は、通常、複数組の正電極および負電極が必要であり、電極の配列がより複雑になる。通常、電流コレクタータブが、各電極から延伸しており、電池端子につながる電流コレクター本体（ｏｖｅｒａｌｌ  ｃｕｒｒｅｎｔ  ｃｏｌｌｅｃｔｏｒ）に接続されている。
【００７４】
筐体への収容
図９は、一実施形態に係る、巻き型の円柱状電池の断面図を示す。ゼリーロールは、らせん状に巻かれた正電極９０２、負電極９０４、および２枚のセパレーター９０６を含む。ゼリーロールは、電池ケース９１６に挿入されており、電池を封止するべくキャップ９１８およびガスケット９２０が用いられている。いくつかの場合、キャップ９１２もしくはケース９１６は、安全装置を備えている。たとえば、電池内で圧力が過剰に高まった場合に、破り開けられる安全通気口もしくは破裂弁を用いてよい。また、正熱係数（ＰＴＣ）装置をキャップ９１８の導通経路に組み込んで、電池が短絡した場合に生じるかもしれない損傷を減らしてよい。キャップ９１８の外面を正端子として用い、電池ケース９１６の外面を負端子として機能させてよい。別の実施形態では、電池の極性を逆にして、キャップ９１８の外面を負端子として用い、電池ケース９１６の外面を正端子として機能させてよい。タブ９０８および９１０を用いて、正電極および負電極と対応端子との間を接続してよい。適切な絶縁用ガスケット９１４および９１２を挿入して内部短絡の可能性を防止してよい。たとえば、カプトン（商標）膜を内部絶縁のために用いてよい。製造時、電池を封止するべくキャップ９１８をケース９１６に圧着（ｃｒｉｍｐ）してよい。しかし、この工程の前に、電解質（不図示）を添加して、ゼリーロールの多孔質の空間を充填する。
【００７５】
リチウムイオン電池には通常、剛性のケースが必要であり、リチウムポリマー電池は、可撓性の箔（ポリマーラミネート）型のケースに収容される。ケースには多様な材料を選択することができる。リチウムイオン電池では、Ｔｉ−６−４、その他のＴｉ合金、Ａｌ、Ａｌ合金、および３００シリーズステンレス鋼が正の導電性ケース部および端部キャップに適切であり、工業用純Ｔｉ、Ｔｉ合金、Ｃｕ、Ａｌ、Ａｌ合金、Ｎｉ、Ｐｂ、およびステンレス鋼が負の導電性ケース部および端部キャップに適切である。
【００７６】
最後に
上記の発明は、理解を明確にする目的でいくつかの詳細事項について記載されたが、添付の特許請求の範囲に記載の範囲で所定の変更および改変を実施しうることは明らかであろう。本発明のプロセス、システム、および装置を実施する多くの代替的な方法が存在することに注意されたい。したがって、本実施形態は、限定としてではなく例示として見なされるべきであり、本発明は本明細書に記載された詳細事項に限定されない。
【図１】
2013511130.tif 000003
【図２】
2013511130.tif 000004
【図３】
2013511130.tif 000005
【図４】
2013511130.tif 000006
【図５Ａ】
2013511130.tif 000007
【図５Ｂ】
2013511130.tif 000008
【図６Ａ】
2013511130.tif 000009
【図６Ｂ】
2013511130.tif 000010
【図７】
2013511130.tif 000011
【図８Ａ】
2013511130.tif 000012
【図８Ｂ】
2013511130.tif 000013
【図９】
2013511130.tif 000014
【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
リチウムイオン電池に使用される電極であって、
基板と、
前記基板上に形成された１つ以上の中間層と、
前記１つ以上の中間層上に形成されたケイ化物ナノ構造を含み、電池サイクリングの間、リチウムイオンを挿入および除去する電気化学的に活性な物質と
を備え、
前記電気化学的に活性な物質は、前記基板と電気的に通じている電極。
【請求項２】
前記基板は、銅、ニッケル、アルミニウム、ステンレス鋼、およびチタンからなる群から選択される１つ以上の材料を含む請求項１に記載の電極。
【請求項３】
前記電気化学的に活性な物質は、シリコン、スズ、ゲルマニウム、シリコン−ゲルマニウムの組み合わせ、酸化スズ、オキシ炭化ケイ素（ＳｉＯＣ）、およびこれらの化合物からなる群から選択される１つ以上の材料を含む請求項１に記載の電極。
【請求項４】
前記電気化学的に活性な物質は、ケイ化物を含む請求項３に記載の電極。
【請求項５】
前記電気化学的に活性な物質は、ケイ化ニッケルを含む請求項４に記載の電極。
【請求項６】
前記電気化学的に活性な物質は、ケイ化ニッケルナノワイヤを含む請求項５に記載の電極。
【請求項７】
前記ケイ化ニッケルナノワイヤ上にアモルファスシリコンのコーティングをさらに備える請求項６に記載の電極。
【請求項８】
前記１つ以上の中間層のうち少なくとも１つは、クロム、チタン、タンタル、タングステン、ニッケル、モリブデン、鉄、およびリチウムからなる群から選択される１つ以上の元素を含む請求項１に記載の電極。
【請求項９】
前記中間層は、タングステンを含む請求項８に記載の電極。
【請求項１０】
前記中間層は、ニッケルを含む請求項８に記載の電極。
【請求項１１】
前記１つ以上の中間層の厚さは、約１ナノメートルと２０００ナノメートルとの間である請求項１に記載の電極。
【請求項１２】
前記１つ以上の中間層の単位表面面積当たりの電気抵抗は、約１オーム平方センチメートル未満である請求項１に記載の電極。
【請求項１３】
前記ナノ構造は、基板ルーティングされたナノワイヤ（ｓｕｂｓｔｒａｔｅ−ｒｏｏｔｅｄ  ｎａｎｏｗｉｒｅ）を含む請求項１に記載の電極。
【請求項１４】
前記１つ以上の中間層は、前記電気化学的に活性な物質の形成中に、前記基板を保護する拡散障壁層を含む請求項１に記載の電極。
【請求項１５】
前記１つ以上の中間層は、電池サイクリングの間、前記基板と前記電気化学的に活性な物質との間の機械的接続を維持する固着層を含む請求項１に記載の電極。
【請求項１６】
前記１つ以上の中間層は、前記電気化学的に活性な物質の形成中に、触媒層を堆積し、前記触媒層から触媒アイランドを形成するための表面張力を有する請求項１に記載の電極。
【請求項１７】
前記１つ以上の中間層は、触媒粒子を分散媒から分離させる請求項１に記載の電極。
【請求項１８】
前記１つ以上の中間層は、触媒を離散した斑点状に分散させることが可能な粗さを有する露出面を有する請求項１に記載の電極。
【請求項１９】
前記１つ以上の中間層は、前記電気化学的に活性な物質の堆積を促す核形成部位を提供する表面条件を有する請求項１に記載の電極。
【請求項２０】
電池電極用の基板を受け取る段階と、
前記基板上に１つ以上の導電性中間層を形成する段階と、
前記１つ以上の導電性中間層上にケイ化物ナノワイヤを含み、電池サイクリングの間、リチウムイオンを挿入および除去する電気化学的に活性な物質を形成する段階と
を備えるリチウムイオン電池で使用される電池電極を製造する方法。
【請求項２１】
前記電気化学的に活性な物質を堆積する段階は、蒸気−固体−固体（ＶＳＳ）化学蒸着（ＣＶＤ）プロセスを含む請求項２０に記載の方法。
【請求項２２】
前記電気化学的に活性な物質を形成する段階は、前記１つ以上の導電性中間層上に触媒を堆積することを含む請求項２０に記載の方法。
【請求項２３】
前記導電性中間層の形成は、少なくとも２つの中間層を堆積することを含む請求項２０に記載の方法。
【請求項２４】
前記導電性中間層は、前記電気化学的に活性な物質の堆積中に、前記電気化学的に活性な物質の核形成を強化する表面条件を有する請求項２０に記載の方法。
【請求項２５】
前記１つ以上の導電性中間層は、前記電気化学的に活性な物質を形成する間、前記基板を反応から保護する請求項２０に記載の方法。
【請求項２６】
前記基板は、銅を含み、
前記電気化学的に活性な物質は、シリコンを含み、
前記１つ以上の導電性中間層は、前記電気化学的に活性な物質を形成する間、ケイ化銅の形成を防止する請求項２０に記載の方法。
【国際調査報告】
2013511130.tif 000015
2013511130.tif 000016